(57)【要約】  保存安定性を高めることができるインクジェット用硬化性組成物を提供する。  本発明に係るインクジェット用硬化性組成物は、インクジェット方式により塗工され、かつ光の照射と熱の付与とにより硬化する。本発明に係るインクジェット用硬化性組成物は、（メタ）アクリロイル基を２個以上有する多官能化合物と、環状エーテル基を有する化合物と、熱硬化剤と、色材とを含む。上記色材は、上記多官能化合物に溶解せず、かつ前記色材が硬化性組成物中に溶解している色材である。【特許請求の範囲】
【請求項１】
インクジェット方式により塗工され、かつ光の照射と熱の付与とにより硬化可能であるインクジェット用硬化性組成物であって、
（メタ）アクリロイル基を２個以上有する多官能化合物と、
環状エーテル基を有する化合物と、
熱硬化剤と、
色材とを含み、
前記色材が、前記多官能化合物中に溶解せず、かつ前記色材が硬化性組成物中に溶解している、インクジェット用硬化性組成物。
【請求項２】
前記熱硬化剤が、ジシアンジアミド又はヒドラジド化合物と、前記ジシアンジアミド又はヒドラジド化合物と反応しうる官能基を有する官能基含有化合物とを反応させた反応粘稠物である、請求項１に記載のインクジェット用硬化性組成物。
【請求項３】
ＪＩＳ  Ｋ２２８３に準拠して測定された２５℃での加熱前の粘度が１６０ｍＰａ・ｓ以上、１２００ｍＰａ・ｓ以下であり、
酸素が存在しない環境下で８０℃で２４時間加熱した後の粘度の前記加熱前の粘度に対する比が１．１以下である、請求項１又は２に記載のインクジェット用硬化性組成物。
【請求項４】
前記色材が、前記環状エーテル基を有する化合物中に溶解可能である、請求項１又は２に記載のインクジェット用硬化性組成物。
【請求項５】
ＪＩＳ  Ｋ２２８３に準拠して測定された２５℃での加熱前の粘度が１６０ｍＰａ・ｓ以上、１２００ｍＰａ・ｓ以下であり、
酸素が存在しない環境下で８０℃で２４時間加熱した後の粘度の前記加熱前の粘度に対する比が１．１以下であり、
前記色材が、前記環状エーテル基を有する化合物中に溶解可能である、請求項１又は２に記載のインクジェット用硬化性組成物。
【請求項６】
請求項１〜５のいずれか１項に記載のインクジェット用硬化性組成物を、インクジェット方式にて塗工し、パターン状に描画する工程と、
パターン状に描画された前記インクジェット用硬化性組成物に光を照射及び熱を付与し、硬化させて、硬化物層を形成する工程とを備える、電子部品の製造方法。
【発明の詳細な説明】
【技術分野】
【０００１】
本発明は、インクジェット方式により塗工されるインクジェット用硬化性組成物に関し、基板上にレジストパターンなどの硬化物層を形成するために好適に用いられるインクジェット用硬化性組成物に関する。また、本発明は、上記インクジェット用硬化性組成物により形成された硬化物層を有する電子部品の製造方法に関する。
【背景技術】
【０００２】
従来、配線が上面に設けられた基板上に、パターン状のソルダーレジスト膜であるソルダーレジストパターンが形成されたプリント配線板が多く用いられている。電子機器の小型化及び高密度化に伴い、プリント配線板では、より一層微細なソルダーレジストパターンが求められている。【０００３】
微細なソルダーレジストパターンを形成する方法として、インクジェット方式によりソルダーレジスト用組成物を塗工する方法が提案されている。インクジェット方式では、スクリーン印刷方式によりソルダーレジストパターンを形成する場合よりも、工程数が少なくなる。このため、インクジェット方式では、ソルダーレジストパターンを容易にかつ効率的に形成することができる。【０００４】
インクジェット方式によりソルダーレジスト用組成物を塗工する場合、塗工時の粘度がある程度低いことが要求される。一方で、近年、５０℃以上に加温して印刷することが可能なインクジェット装置が開発されている。インクジェット装置内でソルダーレジスト用組成物を５０℃以上に加温することにより、ソルダーレジスト用組成物の粘度が比較的低くなり、インクジェット装置を用いたソルダーレジスト用組成物の吐出性をより一層高めることができる。【０００５】
また、インクジェット方式により塗工可能なソルダーレジスト用組成物が、下記の特許文献１に開示されている。下記の特許文献１には、（メタ）アクリロイル基と熱硬化性官能基とを有するモノマーと、重量平均分子量が７００以下である光反応性希釈剤と、光重合開始剤とを含むインクジェット用硬化性組成物が開示されている。このインクジェット用硬化性組成物の２５℃での粘度は、１５０ｍＰａ・ｓ以下である。
【先行技術文献】
【特許文献】
【０００６】
【特許文献１】ＷＯ２００４／０９９２７２Ａ１
【発明の概要】
【発明が解決しようとする課題】
【０００７】
特許文献１に記載のインクジェット用硬化性組成物の粘度は比較的低い。このため、特許文献１に記載のインクジェット用硬化性組成物は、インクジェット方式にて基板上に塗工することが可能である。【０００８】
しかしながら、特許文献１に記載のインクジェット用硬化性組成物では、保存中にゲル化が進行することがある。すなわち、インクジェット用硬化性組成物の保存安定性が低いことがある。【０００９】
さらに、特許文献１に記載のインクジェット用硬化性組成物は、（メタ）アクリロイル基と熱硬化性官能基とを有するモノマーを含むので、５０℃以上の環境下でのポットライフが短いという問題がある。【００１０】
例えば、インクジェット用硬化性組成物をインクジェット装置により吐出する場合には、一般に、インクジェット用硬化性組成物は、インクジェット装置内に供給された後、インクジェット装置内で一定時間留まる。一方で、吐出性を高めるために、インクジェット装置内の温度は５０℃以上に加温されることがある。特許文献１に記載のインクジェット用硬化性組成物では、５０℃以上に加温されたインクジェット装置内で組成物の硬化が進行したりして、組成物の粘度が高くなり、組成物の吐出が困難になることがある。【００１１】
本発明の目的は、保存安定性を高めることができるインクジェット用硬化性組成物、並びに該インクジェット用硬化性組成物を用いた電子部品の製造方法を提供することである。【００１２】
本発明の限定的な目的は、環状エーテル基を有する化合物を含むにも関わらず、５０℃以上に加温されるインクジェット装置内の環境下でもポットライフが長いインクジェット用硬化性組成物、並びに該インクジェット用硬化性組成物を用いた電子部品の製造方法を提供することである。
【課題を解決するための手段】
【００１３】
本発明の広い局面によれば、インクジェット方式により塗工され、かつ光の照射と熱の付与とにより硬化可能であるインクジェット用硬化性組成物であって、（メタ）アクリロイル基を２個以上有する多官能化合物と、環状エーテル基を有する化合物と、熱硬化剤と、色材とを含み、前記色材が、前記多官能化合物中に溶解せず、かつ前記色材が硬化性組成物中に溶解している、インクジェット用硬化性組成物が提供される。【００１４】
本発明に係るインクジェット用硬化性組成物のある特定の局面では、前記熱硬化剤が、ジシアンジアミド又はヒドラジド化合物と、前記ジシアンジアミド又はヒドラジド化合物と反応しうる官能基を有する官能基含有化合物とを反応させた反応粘稠物である。【００１５】
本発明に係るインクジェット用硬化性組成物のある特定の局面では、ＪＩＳ  Ｋ２２８３に準拠して測定された２５℃での加熱前の粘度が１６０ｍＰａ・ｓ以上、１２００ｍＰａ・ｓ以下であり、酸素が存在しない環境下で８０℃で２４時間加熱した後の粘度の前記加熱前の粘度に対する比が１．１以下である。【００１６】
本発明に係るインクジェット用硬化性組成物のある特定の局面では、前記色材が、前記環状エーテル基を有する化合物中に溶解可能である。【００１７】
本発明の広い局面によれば、上述したインクジェット用硬化性組成物を、インクジェット方式にて塗工し、パターン状に描画する工程と、パターン状に描画された前記インクジェット用硬化性組成物に光を照射及び熱を付与し、硬化させて、硬化物層を形成する工程とを備える、電子部品の製造方法が提供される。
【発明の効果】
【００１８】
本発明に係るインクジェット用硬化性組成物は、（メタ）アクリロイル基を２個以上有する多官能化合物と、環状エーテル基を有する化合物と、熱硬化剤と、色材とを含み、更に上記色材が、上記多官能化合物中に溶解せず、かつ上記色材が硬化性組成物中に溶解しているので、保存安定性を高めることができる。
【発明を実施するための形態】
【００１９】
以下、本発明の詳細を説明する。
【００２０】
（インクジェット用硬化性組成物）
本発明に係るインクジェット用硬化性組成物は、インクジェット方式により塗工されて用いられる。本発明に係るインクジェット用硬化性組成物は、（メタ）アクリロイル基を２個以上有する多官能化合物（Ａ）と、光重合開始剤（Ｂ）と、環状エーテル基を有する化合物（Ｃ）と、熱硬化剤（Ｄ）と、色材（Ｅ）とを含む。色材（Ｅ）は、多官能化合物（Ａ）中に溶解せず、かつ上記色材が硬化性組成物中に溶解している。上記「（メタ）アクリロイル基」の用語は、アクリロイル基とメタクリロイル基とを示す。
【００２１】
上記組成を有し、かつ特定の上述の色材（Ｅ）を用いることで、インクジェット用硬化性組成物において、保存安定性を高めることができ、更に５０℃以上に加温されるインクジェット装置内の環境下でもポットライフを十分に長くすることができる。また、インクジェット方式による塗工前のインクジェット用硬化性組成物は、５０℃以上に加温されても、粘度が上昇し難くなり、熱硬化が進行し難くなる。このため、インクジェット用硬化性組成物は、高温下での安定性に優れており、インクジェットノズルから安定して吐出することができる。本発明者らは、多官能化合物（Ａ）と光重合開始剤（Ｂ）と環状エーテル基を有する化合物（Ｃ）と熱硬化剤（Ｄ）とともに、多官能化合物（Ａ）中に溶解しないが、上記色材が硬化性組成物中に溶解している色材（Ｅ）を更に用いることにより、インクジェット用硬化性組成物の保存安定性が高くなることを見出した。
【００２２】
本発明に係るインクジェット用硬化性組成物が、多官能化合物（Ａ）と光重合開始剤（Ｂ）とを含むので、光の照射により硬化可能である。本発明に係るインクジェット用硬化性組成物は、環状エーテル基を有する化合物（Ｃ）と熱硬化剤（Ｄ）とを含むので、熱の付与により硬化可能である。従って、本発明に係るインクジェット用硬化性組成物は、光の照射と熱の付与とにより硬化可能であり、インクジェット用光及び熱硬化性組成物である。
【００２３】
本発明に係るインクジェット用硬化性組成物では、光の照射により一次硬化物を得た後、一次硬化物に熱を付与することにより本硬化させ、硬化物であるレジストパターンなどの硬化物層を得ることができる。このように、光の照射により一次硬化を行うことで、基板等の塗工対象部材上に塗工されたインクジェット用硬化性組成物の濡れ拡がりを抑制することができる。従って、微細なレジストパターンなどの硬化物層を高精度に形成することができる。
【００２４】
また、本発明に係るインクジェット用硬化性組成物は、特に環状エーテル基を有する化合物（Ｃ）を含むため、硬化後の硬化物の耐熱性を高めることができる。
【００２５】
熱硬化剤（Ｄ）は、粒子などの固体ではなく、粘稠物であることが好ましい。例えば、熱硬化剤（Ｄ）は、ジシアンジアミド又はヒドラジド化合物と、ジシアンジアミド又はヒドラジド化合物と反応しうる官能基を有する官能基含有化合物とを反応させた反応粘稠物であることが好ましい。上記反応粘稠物を用いた場合には、インクジェット吐出性がより一層高くなる。
【００２６】
以下、本発明に係るインクジェット用硬化性組成物に含まれている各成分の詳細を説明する。
【００２７】
［多官能化合物（Ａ）］
光の照射により硬化性組成物を硬化させるために、上記インクジェット用硬化性組成物は、（メタ）アクリロイル基を２個以上有する多官能化合物（Ａ）を含む。多官能化合物（Ａ）は、（メタ）アクリロイル基を２個以上有すれば特に限定されない。多官能化合物（Ａ）として、（メタ）アクリロイル基を２個以上有する従来公知の多官能化合物を用いることができる。多官能化合物（Ａ）は、（メタ）アクリロイル基を２個以上有するため、光の照射により重合が進行し、硬化する。このため、硬化性組成物を塗工した後に光を照射することにより硬化を進行させることができ、塗工された形状を保持することができ、光が照射された硬化性組成物の一次硬化物及び硬化物が過度に濡れ拡がるのを効果的に抑制することができる。多官能化合物（Ａ）は、１種のみが用いられてもよく、２種以上が併用されてもよい。
【００２８】
多官能化合物（Ａ）としては、多価アルコールの（メタ）アクリル酸付加物、多価アルコールのアルキレンオキサイド変性物の（メタ）アクリル酸付加物、ウレタン（メタ）アクリレート類、及びポリエステル（メタ）アクリレート類等が挙げられる。上記多価アルコールとしては、ジエチレングリコール、トリエチレングリコール、ポリエチレングリコール、ジプロピレングリコール、トリプロピレングリコール、ポリプロピレングリコール、トリメチロールプロパン、シクロヘキサンジメタノール、トリシクロデカンジメタノール、ビスフェノールＡのアルキレンオキシド付加物、及びペンタエリスリトール等が挙げられる。上記「（メタ）アクリレート」の用語は、アクリレートとメタクリレートとを示す。上記「（メタ）アクリル」の用語は、アクリルとメタクリルとを示す。
【００２９】
多官能化合物（Ａ）は、多環骨格を有し、かつ（メタ）アクリロイル基を２個以上有する多官能化合物（Ａ１）であることが好ましい。多官能化合物（Ａ１）の使用により、上記インクジェット用硬化性組成物の硬化物の耐湿熱性を高くすることができる。従って、上記インクジェット用硬化性組成物を用いたプリント配線板を長期間使用でき、かつ該プリント配線板の信頼性を高めることができる。
【００３０】
多官能化合物（Ａ１）は、多環骨格を有し、かつ（メタ）アクリロイル基を２個以上有すれば特に限定されない。多官能化合物（Ａ１）として、多環骨格を有し、かつ（メタ）アクリロイル基を２個以上有する従来公知の多官能化合物を用いることができる。多官能化合物（Ａ１）は、（メタ）アクリロイル基を２つ以上有するため、光の照射により重合が進行し、硬化する。多官能化合物（Ａ１）は、１種のみが用いられてもよく、２種以上が併用されてもよい。
【００３１】
多官能化合物（Ａ１）としては、多価アルコールの（メタ）アクリル酸付加物、多価アルコールのアルキレンオキサイド変性物の（メタ）アクリル酸付加物、ウレタン（メタ）アクリレート類、及びポリエステル（メタ）アクリレート類等が挙げられる。上記多価アルコールとしては、ジエチレングリコール、トリエチレングリコール、ポリエチレングリコール、ジプロピレングリコール、トリプロピレングリコール、ポリプロピレングリコール、トリメチロールプロパン及びペンタエリスリトール等が挙げられる。
【００３２】
多官能化合物（Ａ１）の具体例としては、トリシクロデカンジメタノールジ（メタ）アクリレート、イソボルニルジメタノールジ（メタ）アクリレート及びジシクロペンテニルジメタノールジ（メタ）アクリレート等が挙げられる。硬化物の耐湿熱性をより一層高める観点からは、多官能化合物（Ａ１）は、トリシクロデカンジメタノールジ（メタ）アクリレート、イソボルニルジメタノールジ（メタ）アクリレート又はジシクロペンテニルジメタノールジ（メタ）アクリレートであることが好ましく、トリシクロデカンジメタノールジ（メタ）アクリレートであることがより好ましい。上記「（メタ）アクリレート」の用語は、アクリレートとメタクリレートとを示す。
【００３３】
多官能化合物（Ａ１）及び後述する単官能化合物（Ｇ）における「多環骨格」とは、複数の環状骨格を連続して有する構造を示す。多官能化合物（Ａ１）及び単官能化合物（Ｇ）における多環骨格としてはそれぞれ、多環脂環式骨格及び多環芳香族骨格等が挙げられ、多環脂環式骨格が好ましい。
【００３４】
上記多環脂環式骨格としては、ビシクロアルカン骨格、トリシクロアルカン骨格、テトラシクロアルカン骨格及びイソボルニル骨格等が挙げられる。
【００３５】
上記多環芳香族骨格としては、ナフタレン環骨格、アントラセン環骨格、フェナントレン環骨格、テトラセン環骨格、クリセン環骨格、トリフェニレン環骨格、テトラフェン環骨格、ピレン環骨格、ペンタセン環骨格、ピセン環骨格及びペリレン環骨格等が挙げられる。
【００３６】
多官能化合物（Ａ）の配合量は、光の照射により適度に硬化するように適宜調整され、特に限定されない。インクジェット用硬化性組成物１００重量％中、多官能化合物（Ａ）の含有量は、好ましくは２０重量％以上、より好ましくは４０重量％以上、更に好ましくは６０重量％以上、好ましくは９５重量％以下、より好ましくは９０重量％以下である。インクジェット用硬化性組成物１００重量％中、多官能化合物（Ａ）の含有量の上限は、成分（Ｂ）〜（Ｅ）及び他の成分の含有量などにより適宜調整される。
【００３７】
多官能化合物（Ａ１）と後述する単官能化合物（Ｇ）とを併用する場合に、多官能化合物（Ａ１）と単官能化合物（Ｇ）と光重合開始剤（Ｂ）との合計１００重量％中、多官能化合物（Ａ１）の含有量は２０重量％以上、７０重量％以下であることが好ましい。インクジェット用硬化性組成物１００重量％中、多官能化合物（Ａ１）の含有量は、より好ましくは４０重量％以上、より好ましくは６０重量％以下である。多官能化合物（Ａ１）の含有量が上記下限以上であると、光の照射により硬化性組成物をより一層効果的に硬化させることができる。多官能化合物（Ａ１）の含有量が上記上限以下であると、硬化物の耐湿熱性がより一層高くなる。
【００３８】
［光重合開始剤（Ｂ）］
光の照射により硬化性組成物を硬化させるために、上記インクジェット用硬化性組成物は、多官能化合物（Ａ）とともに、光重合開始剤（Ｂ）を含むことが好ましい。光重合開始剤（Ｂ）としては、光ラジカル重合開始剤及び光カチオン重合開始剤等が挙げられる。光重合開始剤（Ｂ）は、光ラジカル重合開始剤であることが好ましい。光重合開始剤（Ｂ）は、１種のみが用いられてもよく、２種以上が併用されてもよい。
【００３９】
上記光ラジカル重合開始剤は特に限定されない。上記光ラジカル重合開始剤は、光の照射によりラジカルを発生し、ラジカル重合反応を開始するための化合物である。上記光ラジカル重合開始剤の具体例としては、例えば、ベンゾイン、ベンゾインアルキルエーテル類、アセトフェノン類、アミノアセトフェノン類、アントラキノン類、チオキサントン類、ケタール類、２，４，５−トリアリールイミダゾール二量体、リボフラビンテトラブチレート、チオール化合物、２，４，６−トリス−ｓ−トリアジン、有機ハロゲン化合物、ベンゾフェノン類、キサントン類及び２，４，６−トリメチルベンゾイルジフェニルホスフィンオキサイド等が挙げられる。上記光ラジカル重合開始剤は、１種のみが用いられてもよく、２種以上が併用されてもよい。
【００４０】
上記ベンゾインアルキルエーテル類としては、ベンゾインメチルエーテル、ベンゾインエチルエーテル及びベンゾインイソプロピルエーテル等が挙げられる。上記アセトフェノン類としては、アセトフェノン、２，２−ジメトキシ−２−フェニルアセトフェノン、２，２−ジエトキシ−２−フェニルアセトフェノン及び１，１−ジクロロアセトフェノン等が挙げられる。上記アミノアセトフェノン類としては、２−メチル−１−［４−（メチルチオ）フェニル］−２−モルホリノプロパン−１−オン、２−ベンジル−２−ジメチルアミノ−１−（４−モルホリノフェニル）−ブタン−１−オン及びＮ，Ｎ−ジメチルアミノアセトフェン等が挙げられる。上記アントラキノン類としては、２−メチルアントラキノン、２−エチルアントラキノン、２−ｔ−ブチルアントラキノン及び１−クロロアントラキノン等が挙げられる。上記チオキサントン類としては、２，４−ジメチルチオキサントン、２，４−ジエチルチオキサントン、２−クロロチオキサントン及び２，４−ジイソプロピルチオキサントン等が挙げられる。上記ケタール類としては、アセトフェノンジメチルケタール及びベンジルジメチルケタール等が挙げられる。上記チオール化合物としては、２−メルカプトベンゾイミダゾール、２−メルカプトベンゾオキサゾール及び２−メルカプトベンゾチアゾール等が挙げられる。上記有機ハロゲン化合物としては、２，２，２−トリブロモエタノール及びトリブロモメチルフェニルスルホン等が挙げられる。上記ベンゾフェノン類としては、ベンゾフェノン及び４，４’−ビスジエチルアミノベンゾフェノン等が挙げられる。
【００４１】
上記光ラジカル重合開始剤は、α−アミノアルキルフェノン型光ラジカル重合開始剤であることが好ましく、ジメチルアミノ基を有するα−アミノアルキルフェノン型光ラジカル重合開始剤であることがより好ましい。この特定の光ラジカル重合開始剤の使用により、露光量が少なくても、インクジェット用硬化性組成物を効率的に光硬化させることが可能になる。このため、光の照射によって、塗工されたインクジェット用硬化性組成物が濡れ拡がるのを効果的に抑制でき、微細なレジストパターンを高精度に形成することができる。さらに、上記光ラジカル重合開始剤がジメチルアミノ基を有するα−アミノアルキルフェノン型光重合開始剤である場合には、熱硬化速度を速くすることができ、組成物の光照射物の熱硬化性を良好にすることができる。
【００４２】
上記α−アミノアルキルフェノン型光ラジカル重合開始剤の具体例としては、ＢＡＳＦ社製のＩＲＧＡＣＵＲＥ  ９０７、ＩＲＧＡＣＵＲＥ  ３６９、ＩＲＧＡＣＵＲＥ  ３７９及びＩＲＧＡＣＵＲＥ  ３７９ＥＧ等が挙げられる。これら以外のα−アミノアルキルフェノン型光重合開始剤を用いてもよい。中でも、インクジェット用硬化性組成物の光硬化性と硬化物による絶縁信頼性とをより一層良好にする観点からは、２−ベンジル−２−ジメチルアミノ−１−（４−モルフォリノフェニル）−ブタノン−１（ＩＲＧＡＣＵＲＥ  ３６９）又は２−（ジメチルアミノ）−２−［（４−メチルフェニル）メチル］−１−［４−（４−モルホリニル）フェニル］−１−ブタノン（ＩＲＧＡＣＵＲＥ  ３７９又はＩＲＧＡＣＵＲＥ  ３７９ＥＧ）が好ましい。これらはジメチルアミノ基を有するα−アミノアルキルフェノン型光ラジカル重合開始剤である。
【００４３】
上記光ラジカル重合開始剤とともに、光重合開始助剤を用いてもよい。該光重合開始助剤としては、Ｎ，Ｎ−ジメチルアミノ安息香酸エチルエステル、Ｎ，Ｎ−ジメチルアミノ安息香酸イソアミルエステル、ペンチル−４−ジメチルアミノベンゾエート、トリエチルアミン及びトリエタノールアミン等が挙げられる。これら以外の光重合開始助剤を用いてもよい。上記光重合開始助剤は、１種のみが用いられてもよく、２種以上が併用されてもよい。
【００４４】
また、可視光領域に吸収があるＣＧＩ−７８４等（チバ・スペシャルティ・ケミカルズ社製）のチタノセン化合物などを、光反応を促進するために用いてもよい。
【００４５】
上記光カチオン重合開始剤としては特に限定されず、例えば、スルホニウム塩、ヨードニウム塩、メタロセン化合物及びベンゾイントシレート等が挙げられる。上記光カチオン重合開始剤は、１種のみが用いられてもよく、２種以上が併用されてもよい。
【００４６】
多官能化合物（Ａ）１００重量部に対して、光重合開始剤（Ｂ）の含有量は、好ましくは０．１重量部以上、より好ましくは１重量部以上、更に好ましくは３重量部以上、好ましくは３０重量部以下、より好ましくは１５重量部以下、更に好ましくは１０重量部以下である。光重合開始剤（Ｂ）の含有量が上記下限以上及び上記上限以下であると、光の照射により硬化性組成物がより一層効果的に硬化する。
【００４７】
［環状エーテル基を有する化合物（Ｃ）］
上記インクジェット用硬化性組成物は、熱の付与によって硬化可能であるように、環状エーテル基を有する化合物（Ｃ）を含む。化合物（Ｃ）の使用により、熱の付与により硬化性組成物又は該硬化性組成物の一次硬化物をさらに硬化させることができる。このため、化合物（Ｃ）の使用により、レジストパターンを効率的にかつ精度よく形成することができ、更に硬化物の耐熱性及び絶縁信頼性を高めることができる。環状エーテル基を有する化合物（Ｃ）は１種のみが用いられてもよく、２種以上が併用されてもよい。
【００４８】
環状エーテル基を有する化合物（Ｃ）は、環状エーテル基を有すれば特に限定されない。化合物（Ｃ）における環状エーテル基としては、エポキシ基及びオキセタニル基等が挙げられる。なかでも、硬化性を高め、かつ耐熱性及び絶縁信頼性により一層優れた硬化物を得る観点からは、上記環状エーテル基はエポキシ基であることが好ましい。環状エーテル基を有する化合物（Ｃ）は、環状エーテル基を２個以上有することが好ましい。
【００４９】
エポキシ基を有する化合物の具体例としては、ビスフェノールＳ型エポキシ化合物、ジグリシジルフタレート化合物、トリグリシジルイソシアヌレートなどの複素環式エポキシ化合物、ビキシレノール型エポキシ化合物、ビフェノール型エポキシ化合物、テトラグリシジルキシレノイルエタン化合物、ビスフェノールＡ型エポキシ化合物、水添ビスフェノールＡ型エポキシ化合物、ビスフェノールＦ型エポキシ化合物、臭素化ビスフェノールＡ型エポキシ化合物、フェノールノボラック型エポキシ化合物、クレゾールノボラック型エポキシ化合物、脂環式エポキシ化合物、ビスフェノールＡのノボラック型エポキシ化合物、キレート型エポキシ化合物、グリオキザール型エポキシ化合物、アミノ基含有エポキシ化合物、ゴム変性エポキシ化合物、ジシクロペンタジエンフェノリック型エポキシ化合物、シリコーン変性エポキシ化合物及びε−カプロラクトン変性エポキシ化合物等が挙げられる。
【００５０】
オキセタニル基を有する化合物は、例えば、特許第３０７４０８６号公報に例示されている。
【００５１】
環状エーテル基を有する化合物（Ｃ）は、芳香族骨格を有することが好ましい。芳香族骨格及び環状エーテル基を有する化合物の使用により、上記硬化性組成物の保管時及び吐出時の熱安定性がより一層良好になり、上記硬化性組成物の保管時にゲル化が生じ難くなる。また、芳香族骨格及び環状エーテル基を有する化合物は、芳香族骨格を有さずかつ環状エーテル基を有する化合物と比べて、多官能化合物（Ａ）、単官能化合物（Ｇ）及び硬化剤（Ｃ）との相溶性に優れているので、絶縁信頼瀬性がより一層良好になる。
【００５２】
環状エーテル基を有する化合物（Ｃ）は２５℃で液状であることが好ましい。環状エーテル基を有する化合物（Ｃ）の２５℃での粘度は、３００ｍＰａ・ｓを超えることが好ましい。環状エーテル基を有する化合物（Ｃ）の２５℃での粘度は、８０Ｐａ・ｓ以下であることが好ましい。環状エーテル基を有する化合物（Ｃ）の粘度が上記下限以上であると、硬化物層を形成する際の解像度がより一層良好になる。環状エーテル基を有する化合物（Ｃ）の粘度が上記上限以下であると、上記硬化性組成物の吐出性がより一層良好になるとともに、環状エーテル基を有する化合物（Ｃ）と他の成分との相溶性がより一層高くなり、絶縁信頼性がより一層向上する。
【００５３】
環状エーテル基を有する化合物（Ｃ）の配合量は、熱の付与により適度に硬化するように適宜調整され、特に限定されない。インクジェット用硬化性組成物１００重量％中、環状エーテル基を有する化合物（Ｃ）の含有量は好ましくは３重量％以上、好ましくは６０重量％以下、より好ましくは５０重量％以下、更に好ましくは４０重量％以下である。化合物（Ｃ）の含有量が上記下限以上であると、熱の付与により硬化性組成物をより一層効果的に硬化させることができる。化合物（Ｃ）の含有量が上記上限以下であると、硬化物の耐熱性がより一層高くなる。
【００５４】
［熱硬化剤（Ｄ）］
上記インクジェット用硬化性組成物は、熱の付与によって効率的に硬化可能にするために、熱硬化剤（Ｄ）を含む。熱硬化剤（Ｄ）は、環状エーテル基を有する化合物（Ｃ）を硬化させる。熱硬化剤（Ｄ）は特に限定されない。熱硬化剤（Ｄ）として、従来公知の熱硬化剤を用いることができる。熱硬化剤（Ｄ）は、１種のみが用いられてもよく、２種以上が併用されてもよい。インクジェット用硬化性組成物のポットライフを長くする観点からは、熱硬化剤（Ｄ）は、潜在性熱硬化剤であることが好ましい。
【００５５】
熱硬化剤（Ｄ）としては、有機酸、アミン化合物、アミド化合物、ヒドラジド化合物、イミダゾール化合物、イミダゾリン化合物、フェノール化合物、ユリア化合物、ポリスルフィッド化合物及び酸無水物等が挙げられる。熱硬化剤（Ｄ）として、アミン−エポキシアダクトなどの変性ポリアミン化合物を用いてもよい。これら以外の熱硬化剤（Ｄ）を用いてもよい。
【００５６】
熱硬化剤（Ｄ）の具体例としては、ジシアンジアミド、ヒドラジド化合物、イミダゾール化合物、トリアジン環を有する化合物、メチル（メタ）アクリレート樹脂又はスチレン樹脂等により形成されたシェルにより、トリフェニルホスフィン（熱硬化剤）が被覆されている潜在性熱硬化剤（例えば、日本化薬社製「ＥＰＣＡＴ−Ｐ」及び「ＥＰＣＡＴ−ＰＳ」）、ポリウレア系重合体又はラジカル重合体により形成されたシェルにより、アミンなどの熱硬化剤が被覆されている潜在性熱硬化剤、変性イミダゾールなどの熱硬化剤をエポキシ樹脂中に分散させて閉じ込め、粉砕することにより得られた潜在性熱硬化剤、熱可塑性高分子内に熱硬化剤を分散させ、含有させた潜在性熱硬化剤、並びにテトラキスフェノール類化合物などにより被覆されたイミダゾール潜在性熱硬化剤（例えば、日本曹達製「ＴＥＰ−２Ｅ４ＭＺ」及び「ＨＩＰＡ−２Ｅ４ＭＺ」）等が挙げられる。
【００５７】
加温された際の粘度変化をより一層小さくし、ポットライフをより一層長くする観点からは、熱硬化剤（Ｄ）はジシアンジアミド、ヒドラジド化合物、イミダゾール化合物及びトリアジン環を有する化合物からなる群から選択された少なくとも１種であるであることが好ましい。
【００５８】
上記イミダゾール化合物の具体例としては、２−ウンデシルイミダゾール、２−ヘプタデシルイミダゾール、２−メチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−メチルイミダゾールイソシアヌル酸付加物、２−フェニル−４，５−ジヒドロキシメチルイミダゾール及び２−フェニル−４−メチル−５−ジヒドロキシメチルイミダゾール等が挙げられる。
【００５９】
上記トリアジン環を有する化合物の具体例としては、メラミン、メラミンシアヌレート、ＴＥＰＩＣ−Ｓ（日産化学工業社製）及び２，４，６−トリ（６’−ヒドロキシ−１’−ヘキシルアミノ）トリアジン等が挙げられる。
【００６０】
ジシアンジアミド粒子やヒドラジド化合物粒子の沈降やノズル詰まりを防止するため、ジシアンジアミド又はヒドラジド化合物粒子をあらかじめ、ジシアンジアミド又はヒドラジド化合物と反応しうる官能基を有する官能基含有化合物（環状エーテル基を有する化合物など）と反応させ、組成物中に溶解させてもよい。この場合でも、組成物のポットライフは良好である。従って、熱硬化剤（Ｄ）は、ジシアンジアミド又はヒドラジド化合物と、上記ジシアンジアミド又はヒドラジド化合物と反応しうる官能基を有する官能基含有化合物とを反応させた反応粘稠物であることが好ましい。
【００６１】
ジシアンジアミド又は上記ヒドラジン化合物と反応させる環状エーテル基を有する化合物は、環状エーテル基を１個有する化合物であることが好ましい。
【００６２】
上記ジシアンジアミド又は上記ヒドラジン化合物と反応させる環状エーテル基を有する化合物の具体例としては、フェニルグリシジルエーテル、ブチルグリシジルエーテル、オルトクレジルグリシジルエーテル、メタクレジルグリシジルエーテル、パラクレジルグリシジルエーテル、アリルグリシジルエーテル、パラｔ−ブチルフェニルグリシジルエーテルなどのグリシジルエーテル類や、グリシジル（メタ）アクリレート、及び３，４−エポキシシクロヘキシルメチル（メタ）アクリレートなどが挙げられる。
【００６３】
ジシアンジアミドと上記官能基含有化合物との反応において、ジシアンジアミド１モルに対し、上記官能基含有化合物を０．２モル以上、４モル以下反応させることが好ましい。ジシアンジアミド１モルに対し、上記官能基含有化合物を６モル以下反応させてもよく、５モル以下反応させてもよい。上記ヒドラジド化合物と上記官能基含有化合物との反応において、上記ヒドラジド化合物１モルに対し、上記官能基含有化合物を好ましくは０．２モル以上、より好ましくは２モル以上、好ましくは６モル以下、より好ましくは５モル以下反応させることが好ましい。上記官能基含有化合物の使用量が上記下限未満であると、未反応のジシアンジアミド又はヒドラジド化合物が析出するおそれがある。上記官能基含有化合物の使用量が上記上限を超えると、上記反応粘稠物の活性水素の多くが失活しやすくなる傾向があり、環状エーテル基を有する化合物（Ｃ）を十分に硬化させることが困難になるおそれがある。なお、この反応では、必要に応じて溶媒又は反応促進剤の存在下、６０℃から１４０℃で反応させることが好ましい。
【００６４】
ジシアンジアミド又は上記ヒドラジド化合物と上記官能基含有化合物との反応時に、ジシアンジアミド又は上記ヒドラジド化合物を溶解させるために溶剤を用いてもよい。該溶剤は、ジシアンジアミド又はヒドラジド化合物を溶解させることが可能な溶剤であればよい。使用可能な溶剤としては、アセトン、メチルエチルケトン、ジメチルホルムアミド及びメチルセロソルブ等が挙げられる。
【００６５】
ジシアンジアミド又は上記ヒドラジド化合物と上記官能基含有化合物との反応を促進するため、反応促進剤を用いてもよい。反応促進剤として、フェノール類、アミン類、イミダゾール類及びトリフェニルフォスフィンなどの公知慣用の反応促進剤を使用できる。
【００６６】
インクジェット吐出性をより一層高める観点からは、上記反応粘稠物は、固体ではないことが好ましく、結晶ではないことが好ましく、結晶性固体ではないことが好ましい。上記反応粘稠物は、液状又は半固形状であることが好ましい。
【００６７】
上記反応粘稠物は、透明又は半透明であることが好ましい。上記反応粘稠物が透明又は半透明であるか否かは、厚み５ｍｍの上記反応粘稠物を介して物体をみたときに、該物体が視認可能であるか否かで判断できる。
【００６８】
環状エーテル基を有する化合物（Ｃ）と熱硬化剤（Ｄ）との配合比率は特に限定されない。熱硬化剤（Ｄ）の配合量は、熱の付与により適度に硬化するように適宜調整され、特に限定されない。環状エーテル基を有する化合物（Ｃ）１００重量部に対して、熱硬化剤（Ｄ）の含有量は、好ましくは５重量部以上、より好ましくは１０重量部以上、好ましくは６０重量部以下、より好ましくは５０重量部以下である。
【００６９】
［色材（Ｅ）］
本発明のインクジェット用硬化性組成物は、色材（Ｅ）を含む。上記インクジェット用硬化性組成物に色材（Ｅ）が含まれていることで、５０℃以上の環境下でのポットライフを長くすることができる。上記インクジェット用硬化性組成物に含まれている色材（Ｅ）は、多官能化合物（Ａ）中に溶解しないが、前記色材がインクジェット用硬化性組成物中に溶解していれば特に限定されない。色材（Ｅ）は、１種のみが用いられてもよく、２種以上が併用されてもよい。
【００７０】
インクジェット用硬化性組成物の保存安定性をより一層高め、ポットライフをより一層長くする観点からは、色材（Ｅ）は、環状エーテル基を有する化合物（Ｃ）に溶解可能であることが好ましい。
【００７１】
色材（Ｅ）が、多官能化合物（Ａ）中、環状エーテル基を有する化合物（Ｃ）中、及びインクジェット用硬化性組成物中に溶解しないか、溶解可能であるかは、以下のようにして判断される。
【００７２】
多官能化合物（Ａ）又は環状エーテル基を有する化合物（Ｃ）と色材（Ｅ）とを重量比が９０：１０となるように、２５℃で混合した混合物１００ｇ、又はインクジェット用硬化性組成物１００ｇを、１００ｈＰａで直径１ｃｍ及び目開き１μｍのメッシュでろ過する。このろ過工程において、全量が５分以内にろ過される場合を「溶解可能である」と判断し、全量が５分以内にろ過されない場合を「溶解しない」と判断する。
【００７３】
色材（Ｅ）は染料であることが好ましい。インクジェット用硬化性組成物の保存安定性をより一層高め、ポットライフをより一層長くする観点からは、色材（Ｅ）は、スルホン基を有することが好ましい。
【００７４】
色材（Ｅ）の具体例としては、フタロシアニン化合物、アントラキノン化合物及びアゾ化合物等が挙げられる。
【００７５】
上記フタロシアニン化合物の具体例としては、銅フタロシアニン及び鉄フタロシアニン等が挙げられる。
【００７６】
上記アントラキノン化合物の具体例としては、アリザリン及びジヒドロキシアントラキノン等が挙げられる。
【００７７】
上記アゾ化合物の具体例としては、ｐ−（フェニルアゾ）フェノール及び１，５−ジオキシナフタレン等が挙げられる。
【００７８】
上記フタロシアニン化合物の市販品としては、オリエント化学工業社製の６５０Ｍ、ｖａｌｉｆｅｓｔ  ２６１０、ｖａｌｉｆｅｓｔ  ２６２０、ｖａｌｉｆｅｓｔ  ｂｌｕｅ１６０５、及びｖａｌｉｆｅｓｔ  ｂｌｕｅ  ２６７０等が挙げられる。
【００７９】
上記アントラキノン化合物の市販品としては、オリエント化学工業社製のＮＵＢＩＡＮ  ＢＬＵＥ  ＰＳ−５６３０等が挙げられる。
【００８０】
上記アゾ化合物の市販品としては、オリエント化学工業社製のｖａｌｉｆｅｓｔ  ｂｌａｃｋ  ３８０４、ｖａｌｉｆｅｓｔ  ｂｌａｃｋ  ３８２０、及びｖａｌｉｆｅｓｔ  ｂｌａｃｋ  ３８７０等が挙げられる。
【００８１】
色材（Ｅ）の配合量は、硬化物が所望の色を示すように、又は硬化性組成物の硬化性及び保存安定性を考慮して適宜調整され、特に限定されない。インクジェット用硬化性組成物１００重量％中、色材（Ｅ）の含有量は、好ましくは０．０１重量％以上、好ましくは３重量％以下である。
【００８２】
（重合禁止剤（Ｆ））
保存安定性をより一層高め、ポットライフをより一層長くする観点からは、上記インクジェット用硬化性組成物は、重合禁止剤（Ｆ）を含むことが好ましい。重合禁止剤（Ｆ）は、１種のみが用いられてもよく、２種以上が併用されてもよい。
【００８３】
重合禁止剤（Ｆ）としては、ハイドロキノン、ハイドロキノンモノメチルエーテル、ｔｅｒｔ−ブチルカテコール、ピロガロール及びフェノチアジン等が挙げられる。
【００８４】
重合禁止剤（Ｆ）の配合量は、多官能化合物（Ａ）の反応性を考慮して適宜調整され、特に限定されない。インクジェット用硬化性組成物１００重量％中、重合禁止剤（Ｆ）の含有量は、好ましくは０．０２重量％以上、好ましくは０．１重量％以下である。
【００８５】
（単官能化合物（Ｇ））
上記インクジェット用硬化性組成物は、多環骨格を有し、かつ（メタ）アクリロイル基を１個有する単官能化合物（Ｇ）を含むことが好ましい。さらに、上記インクジェット用硬化性組成物は、多環骨格を有し、かつ（メタ）アクリロイル基を２個以上有する多官能化合物（Ａ１）と、多環骨格を有し、かつ（メタ）アクリロイル基を１個有する単官能化合物（Ｇ）とを含むことがより好ましい。これらの場合には、上記インクジェット用硬化性組成物の硬化物の耐湿熱性がかなり高くなる。従って、上記インクジェット用硬化性組成物を用いたプリント配線板などの電子部品をより一層長期間使用でき、かつ該電子部品の信頼性がより一層高くなる。また、単官能化合物（Ｇ）の使用により、硬化物の耐湿熱性が高くなるだけでなく、硬化性組成物の吐出性も高くなる。なお、多環骨格を有し、かつ（メタ）アクリロイル基を１個有する単官能化合物（Ｇ）を用いた場合には、多環骨格を有さず、かつ（メタ）アクリロイル基を１個有する単官能化合物を用いた場合と比べて、硬化物の耐湿熱性が高くなる。
【００８６】
単官能化合物（Ｇ）は、多環骨格を有し、かつ（メタ）アクリロイル基を１個有すれば特に限定されない。単官能化合物（Ｇ）として、多環骨格を有し、かつ（メタ）アクリロイル基を１個有する従来公知の単官能化合物を用いることができる。単官能化合物（Ｇ）は、１種のみが用いられてもよく、２種以上が併用されてもよい。
【００８７】
単官能化合物（Ｇ）の具体例としては、イソボルニル（メタ）アクリレート、ジヒドロキシシクロペンタジエニル（メタ）アクリレート、ジシクロペンテニル（メタ）アクリレート、ジシクロペンテニルオキシエチル（メタ）アクリレート、ジシクロペンタニル（メタ）アクリレート及びナフチル（メタ）アクリレート等が挙げられる。なかでも、硬化物の耐湿熱性をより一層高める観点からは、単官能化合物（Ｇ）は、イソボルニル（メタ）アクリレート、ジヒドロキシシクロペンタジエニル（メタ）アクリレート、ジシクロペンテニル（メタ）アクリレート、ジシクロペンテニルオキシエチル（メタ）アクリレート及びジシクロペンタニル（メタ）アクリレートからなる群から選択された少なくとも１種であることが好ましい。
【００８８】
インクジェット用硬化性組成物１００重量％中、単官能化合物（Ｇ）の含有量は好ましくは５重量％以上、より好ましくは１５重量％以上、好ましくは５０重量％以下、より好ましくは４５重量％以下である。
【００８９】
多官能化合物（Ａ１）と単官能化合物（Ｇ）と光重合開始剤（Ｂ）との合計１００重量％中、単官能化合物（Ｇ）の含有量は、好ましくは５重量％以上、より好ましくは１５重量％以上、好ましくは５０重量％以下、より好ましくは４５重量％以下、更に好ましくは４２重量％以下である。単官能化合物（Ｇ）の含有量が上記下限以上であると、硬化物の耐湿熱性がより一層高くなる。単官能化合物（Ｇ）の含有量が上記上限以下であると、光の照射により硬化性組成物をより一層効果的に硬化させることができる。
【００９０】
インクジェット用硬化性組成物１００重量％中、多官能化合物（Ａ１）と単官能化合物（Ｇ）との合計の含有量の上限は、光重合開始剤（Ｂ）の含有量により適宜調整される。
【００９１】
［他の成分］
上記インクジェット用硬化性組成物は、硬化促進剤を含んでいてもよい。
【００９２】
上記硬化促進剤としては、第三級アミン、イミダゾール、第四級アンモニウム塩、第四級ホスホニウム塩、有機金属塩、リン化合物及び尿素系化合物等が挙げられる。
【００９３】
本発明に係るインクジェット用硬化性組成物には、本発明の目的を阻害しない範囲で種々の添加剤を配合してもよい。該添加剤としては特に限定されず、消泡剤、レベリング剤及び密着性付与剤等が挙げられる。また、本発明に係るインクジェット用硬化性組成物は、少量であれば有機溶剤を含んでいてもよい。
【００９４】
上記消泡剤としては、シリコーン系消泡剤、フッ素系消泡剤及び高分子系消泡剤等が挙げられる。上記レベリング剤としては、シリコーン系レベリング剤、フッ素系レベリング剤及び高分子系レベリング剤等が挙げられる。上記密着性付与剤としては、イミダゾール系密着性付与剤、チアゾール系密着性付与剤、トリアゾール系密着性付与剤及びシランカップリング剤が挙げられる。
【００９５】
本発明に係るインクジェット用硬化性組成物においては、ＪＩＳ  Ｋ２２８３に準拠して測定された２５℃での粘度η１が１６０ｍＰａ・ｓ以上、１２００ｍＰａ・ｓ以下であることが好ましい。インクジェット用硬化性組成物の粘度η１が上記下限以上及び上記上限以下であると、インクジェット用硬化性組成物をインクジェットヘッドから容易にかつ精度よく吐出できる。さらに、インクジェット用硬化性組成物が５０℃以上に加温されても、該組成物をインクジェットヘッドから容易にかつ精度よく吐出できる。
【００９６】
上記粘度η１は、より好ましくは１０００ｍＰａ・ｓ以下、更に好ましくは５００ｍＰａ・ｓ以下である。上記粘度が好ましい上記上限を満足すると、上記硬化性組成物をヘッドから連続吐出したときに、吐出性がより一層良好になる。また、上記硬化性組成物の濡れ拡がりをより一層抑制し、硬化物層を形成する際の解像度をより一層高める観点からは、上記粘度は５００ｍＰａ・ｓを超えることが好ましい。
【００９７】
本発明に係るインクジェット用硬化性組成物を酸素が存在しない環境下で８０℃で２４時間加熱した後の粘度η２の加熱前の上記粘度η１に対する比（η２／η１）は好ましくは１．１以下、より好ましくは１．０５以下、特に好ましくは１．０２５以下である。上記比（η２／η１）が上記上限以下であると、硬化性組成物の保存安定性が高く、かつポットライフが十分に長い。また、上記比（η２／η１）は一般に１以上であるが、０．９５以上であってもよい。上記粘度η２は、上記粘度η１と同様に測定される。
【００９８】
本発明に係るインクジェット用硬化性組成物は、有機溶剤を含まないか、又は有機溶剤を含みかつ上記硬化性組成物１００重量％中の上記有機溶剤の含有量は５０重量％以下であることが好ましい。上記硬化性組成物１００重量％中、上記有機溶剤の含有量はより好ましくは２０重量％以下、更に好ましくは１０重量％以下、特に好ましくは１重量％以下である。上記有機溶剤の含有量が少ないほど、硬化物層を形成する際の解像度がより一層良好になる。
【００９９】
本発明に係るインクジェット用硬化性組成物は、有機溶剤を含まないか、又は有機溶剤を含みかつ熱硬化剤（Ｄ）１００重量部に対して上記有機溶剤の含有量は５０重量部以下であることが好ましい。熱硬化剤（Ｄ）１００重量部に対して、上記有機溶剤の含有量はより好ましくは２０重量部以下、更に好ましくは１０重量部以下、特に好ましくは１重量部以下である。上記有機溶剤の含有量が少ないほど、硬化物層を形成する際の解像度がより一層良好になる。
【０１００】
（電子部品の製造方法）
次に、本発明に係る電子部品の製造方法について説明する。
【０１０１】
本発明に係る電子部品の製造方法では、上述のインクジェット用硬化性組成物が用いられる。すなわち、本発明に係る電子部品の製造方法では、先ず、上記インクジェット用硬化性組成物を、インクジェット方式にて塗工し、パターンを描画する。このとき、上記インクジェット用硬化性組成物を直接描画することが特に好ましい。「直接描画する」とは、マスクを用いずに描画することを意味する。上記電子部品としては、プリント配線板及びタッチパネル部品等が挙げられる。上記電子部品は、配線板であることが好ましく、プリント配線板であることがより好ましい。
【０１０２】
上記インクジェット用硬化性組成物の塗工には、インクジェットプリンタが用いられる。該インクジェットプリンタは、インクジェットヘッドを有する。インクジェットヘッドはノズルを有する。インクジェット装置は、インクジェット装置内又はインクジェットヘッド内の温度を５０℃以上に加温するための加温部を備えることが好ましい。上記インクジェット用硬化性組成物は、塗工対象部材上に塗工されることが好ましい。上記塗工対象部材としては、基板等が挙げられる。該基板としては、配線等が上面に設けられた基板等が挙げられる。上記インクジェット用硬化性組成物は、プリント基板上に塗工されることが好ましい。
【０１０３】
また、本発明に係る電子部品の製造方法により、基板をガラスを主体とする部材に変え、液晶表示装置等の表示装置用のガラス基板を作製することも可能である。具体的には、ガラスの上に、蒸着等の方法によりＩＴＯ等の導電パターンを設け、この導電パターン上に本発明に係る電子部品の製造方法により、インクジェット方式で硬化物層を形成してもよい。この硬化物層上に、導電インク等でパターンを設ければ、硬化物層が絶縁膜となり、ガラス上の導電パターンの中で、所定のパターン間にて電気的接続が得られる。
【０１０４】
次に、パターン状に描画されたインクジェット用硬化性組成物に光を照射及び熱を付与し、硬化させて、硬化物層を形成する。このようにして、硬化物層を有する電子部品を得ることができる。該硬化物層は、絶縁膜であってもよく、レジストパターンであってもよい。該絶縁膜は、パターン状の絶縁膜であってもよい。該硬化物層はレジストパターンであることが好ましい。上記レジストパターンはソルダーレジストパターンであることが好ましい。
【０１０５】
本発明に係る電子部品の製造方法は、レジストパターンを有するプリント配線板の製造方法であることが好ましい。上記インクジェット用硬化性組成物を、インクジェット方式にて塗工し、パターン状に描画し、パターン状に描画された上記インクジェット用硬化性組成物に光を照射及び熱を付与し、硬化させて、レジストパターンを形成することが好ましい。
【０１０６】
パターン状に描画された上記インクジェット用硬化性組成物に、光を照射することにより一次硬化させ、一次硬化物を得てもよい。これにより描画されたインクジェット用硬化性組成物の濡れ拡がりを抑制することができ、高精度なレジストパターンが形成可能となる。また、光の照射により一次硬化物を得た場合には、一次硬化物に熱を付与することにより本硬化させ、硬化物を得て、レジストパターンなどの硬化物層を形成してもよい。本発明に係るインクジェット用硬化性組成物は、光の照射及び熱の付与により硬化可能である。光硬化と熱硬化とを併用した場合には、耐熱性により一層優れたレジストパターンなどの硬化物層を形成することができる。熱の付与により硬化させる際の加熱温度は、好ましくは１００℃以上、より好ましくは１２０℃以上、好ましくは２５０℃以下、より好ましくは２００℃以下である。
【０１０７】
上記光の照射は、描画の後に行われてもよく、描画と同時に行われてもよい。例えば、硬化性組成物の吐出と同時又は吐出の直後に光を照射してもよい。このように、描画と同時に光を照射するために、インクジェットヘッドによる描画位置に光照射部分が位置するように光源を配置してもよい。
【０１０８】
光を照射するための光源は、照射する光に応じて適宜選択される。該光源としては、ＵＶ−ＬＥＤ、低圧水銀灯、中圧水銀灯、高圧水銀灯、超高圧水銀灯、キセノンランプ及びメタルハライドランプ等が挙げられる。照射される光は、一般に紫外線であり、電子線、α線、β線、γ線、Ｘ線及び中性子線等であってもよい。
【０１０９】
インクジェット用硬化性組成物の塗工時における温度は、インクジェット用硬化性組成物がインクジェットヘッドから吐出できる粘度となる温度であれば特に限定されない。インクジェット用硬化性組成物の塗工時における温度は、好ましくは５０℃以上、より好ましくは６０℃以上、好ましくは１００℃以下である。塗工時におけるインクジェット用硬化性組成物の粘度は、インクジェットヘッドから吐出できる範囲であれば特に限定されない。
【０１１０】
また、印刷時に、基板を冷却するという方法もある。基板を冷却すると、着弾時に硬化性組成物の粘度が上がり、解像度が良くなる。この際には、結露しない程度に冷却をとどめるか、結露しないよう雰囲気の空気を除湿することが好ましい。また、冷却することで、基板が収縮するので、寸法精度を補正してもよい。
【０１１１】
熱硬化剤（Ｄ）として上記反応粘稠物などの粘稠物を用いる場合には、例えば、インクジェットヘッドにおいてインクジェット用硬化性組成物を加熱する場合であっても、インクジェット用硬化性組成物のポットライフが十分に長く、安定した吐出が可能である。さらに、インクジェット用硬化性組成物をインクジェット方式による塗工に適した粘度となるまで加熱できるため、本発明に係るインクジェット用硬化性組成物の使用により、プリント配線板などの電子部品を好適に製造することができる。
【０１１２】
以下、実施例及び比較例を挙げて、本発明を具体的に説明する。本発明は、以下の実施例のみに限定されない。
【０１１３】
（合成例１）
攪拌器、温度計、滴下ロートを備えた３つ口フラスコに、メチルセロソルブ５０ｇ、ジシアンジアミド１５ｇ、及び２，４−ジアミノ−６−［２’−ウンデシルイミダゾリル−（１’）］−エチル−ｓ−トリアジン１ｇを加え、１００℃に加熱してジシアンジアミドを溶解させた。溶解後、ブチルグリシジルエーテル１３０ｇを滴下ロートから２０分かけて滴下し、１時間反応させた。その後６０℃に温度を下げ、減圧にして溶媒を除去し、黄色及び半透明の反応粘稠物を得た。得られた反応粘稠物は溶媒を含んでいなかった。
【０１１４】
（合成例２）
攪拌器、温度計、滴下ロートを備えた３つ口フラスコに、メチルセロソルブ１５０ｇ、アジピン酸ジヒドラジド１５ｇ、及び２，４−ジアミノ−６−［２’−メチルイミダゾリル−（１’）］−エチル−ｓ−トリアジン０．３ｇを加え、１３０℃に加熱してアジピン酸ジヒドラジドを溶解させた。溶解後、フェニルグリシジルエーテル４０ｇを滴下ロートから２０分かけて滴下し、６時間反応させた。その後８０℃に温度を下げ、減圧にして溶媒を除去し、赤色及び半透明の反応粘稠物を得た。得られた反応粘稠物は溶媒を含んでいなかった。
【０１１５】
実施例及び比較例では、以下の色材（Ｅ）及び他の色材を用いた。
【０１１６】
（色材（Ｅ））
６５０Ｍ（オリエント化学工業社製、フタロシアニン化合物、スルホンアマイド、アミンフリ−）
Ｖａｌｉｆａｓｔ  ２６１０（オリエント化学工業社製、フタロシアニン化合物、スルホンアマイド）
Ｖａｌｉｆａｓｔ  ２６２０（オリエント化学工業社製、フタロシアニン化合物）
ＮＵＢＩＡＮ  ＢＬＵＥ  ＰＳ−５６３０（オリエント化学工業社製、アントラキノン化合物）
ｅｌｉｘａ  ｂｌａｃｋ  ８０３（オリエント化学工業社製）
ｅｌｉｘａ  ｂｌａｃｋ  ８４０（オリエント化学工業社製）
ｅｌｉｘａ  ｂｌａｃｋ  ８４６（オリエント化学工業社製）
ｅｌｉｘａ  ｇｒｅｅｎ  ５０２（オリエント化学工業社製）
ｅｌｉｘａ  ｇｒｅｅｎ  ５４０（オリエント化学工業社製）
ｖａｌｉｆｅｓｔ  ｂｌｕｅ  １６０５（オリエント化学工業社製、フタロシアニン化合物）
ｖａｌｉｆｅｓｔ  ｂｌｕｅ  ２６７０（オリエント化学工業社製、フタロシアニン化合物）
ｖａｌｉｆｅｓｔ  ｂｌａｃｋ  ３８０４（オリエント化学工業社製、アゾ化合物）
ｖａｌｉｆｅｓｔ  ｂｌａｃｋ  ３８２０（オリエント化学工業社製、アゾ化合物）
ｖａｌｉｆｅｓｔ  ｂｌａｃｋ  ３８７０（オリエント化学工業社製、アゾ化合物）
ｖａｌｉｆｅｓｔ  ｇｒｅｅｎ  １５０１（オリエント化学工業社製）
【０１１７】
（他の色材）
＃４９３０（大日精化工業社製、フタロシアニン化合物）
Ｅｌｉｘａ  ｂｌｕｅ  ６４８（オリエント化学工業社製、アントラキノン化合物）
ｅｌｉｘａ  ｒｅｄ  ３４８（オリエント化学工業社製）
ｅｌｉｘａ  ｙｅｌｌｏｗ  １２９（オリエント化学工業社製）
ｓｏｌｂｏｎ  ｂｌａｃｋ  ｃｒ８００（オリエント化学工業社製、アジン系化合物）
ｂｏｎｊｅｔ  ｂｌａｃｋ  ｃｗ−１（オリエント化学工業社製、カーボンブラック）
【０１１８】
（色材の溶解性１の評価）
後述する実施例及び比較例で用いた多官能化合物（Ａ）と色材（Ｅ）又は他の色材とを重量比が９０：１０となるように、２５℃で混合して、第１の混合物１００ｇを用意した。また、後述する各実施例及び各比較例で用いた環状エーテル基を有する化合物（Ｃ）と色材（Ｅ）又は他の色材とを重量比が９０：１０となるように２５℃で混合して、第２の混合物１００ｇを用意した。
【０１１９】
上記第１の混合物、上記第２の混合物１００ｇをそれぞれ、１００ｈＰａで直径１ｃｍ及び目開き１μｍのメッシュでろ過し、色材の溶解性１を下記の基準で判定した。
【０１２０】
［色材の溶解性１の判定基準］
Ａ：全量が５分以内にろ過される（色材は溶解可能である）
Ｂ：全量が５分以内にろ過されない（色材は溶解しない）
【０１２１】
なお、後述する実施例及び比較例で用いた材料に関しては、色材が同じである場合に、多官能化合物（Ａ）及び環状エーテル基を有する化合物（Ｃ）のいずれの化合物を用いても溶解性の結果に差異は生じなかった。色材の種類によって、溶解性の結果に差異が生じていた。
【０１２２】
色材の溶解性の評価結果を下記の表１に示す。
【０１２３】
【表１】
2014050688.tif 000002
【０１２４】
（実施例１）
多官能化合物（Ａ）に相当するトリシクロデカンジメタノールジアクリレート（ダイセル・オルネクス社製「ＩＲＲ２１４−Ｋ」）８５重量部と、光重合開始剤（Ｂ）に相当するα−アミノアルキルフェノン型光ラジカル重合開始剤（ＢＡＳＦジャパン社製「ＩＲＧＡＣＵＲＥ  ９０７」）５重量部と、環状エーテル基を有する化合物（Ｃ）に相当するビスフェノールＡ型エポキシ樹脂（新日鐵住金化学社製「ＹＤ−１２７」）１５重量部と、合成例１で得られた反応粘稠物１０重量部と、色材（Ｅ）に相当する６５０Ｍ（オリエント化学工業社製、フタロシアニン化合物）１重量部とを混合し、インクジェット用硬化性組成物を得た。
【０１２５】
（実施例２〜３４及び比較例１〜６）
配合成分の種類及び配合量を下記の表２〜６に示すように変更したこと以外は実施例１と同様にして、インクジェット用硬化性組成物を得た。
【０１２６】
（実施例及び比較例の評価）
（１）粘度
ＪＩＳ  Ｋ２２８３に準拠して、粘度計（東機産業社製「ＴＶＥ２２Ｌ」）を用いて、作製直後のインクジェット用硬化性組成物の２５℃での粘度η１を測定した。インクジェット用硬化性組成物の粘度η１を下記の判定基準で判定した。
【０１２７】
［粘度の判定基準］
Ａ：粘度η１が１２００ｍＰａ・ｓを超える
Ｂ：粘度η１が１０００ｍＰａ・ｓを超え、１２００ｍＰａ・ｓ以下
Ｃ：粘度η１が５００ｍＰａ・ｓを超え、１０００ｍＰａ・ｓ以下
Ｄ：粘度η１が１６０ｍＰａ・ｓ以上、５００ｍＰａ・ｓ以下
Ｅ：粘度η１が１６０ｍＰａ・ｓ未満
【０１２８】
（２）粘度上昇（保存安定性及びポットライフの長さ）
ＪＩＳ  Ｋ２２８３に準拠して、粘度計（東機産業社製「ＴＶＥ２２Ｌ」）を用いて、作製直後のインクジェット用硬化性組成物の２５℃での粘度η１を測定した。次に、作製直後のインクジェット用硬化性組成物を８０℃で２４時間加熱した。加熱後のインクジェット用硬化性組成物の粘度η２を粘度η１と同様にして測定した。粘度上昇を下記の判定基準で判定した。
【０１２９】
［粘度上昇の判定基準］
○○：比（η２／η１）が１以上、１．０２５以下
○：比（η２／η１）が１．０２５を超え、１．０５以下
△：比（η２／η１）が１．０７５を超え、１．１以下
×：比（η２／η１）が１．１を超え、３以下
【０１３０】
（３）インクジェット吐出性
紫外線照射装置付きピエゾ方式インクジェットプリンタのインクジェットヘッドから、得られたインクジェット用硬化性組成物の吐出試験を行い、下記の判断基準で評価した。なお、粘度が５００ｍＰａ・ｓ以下である硬化性組成物の吐出試験時には、ヘッド温度を８０℃とし、粘度が５００ｍＰａ・ｓを超える硬化性組成物の吐出試験時には、ヘッド温度を９５℃とした。
【０１３１】
［インクジェット吐出性の判断基準］
○○：硬化性組成物をヘッドから１０時間以上連続して吐出可能であった
○：硬化性組成物をヘッドから１０時間以上連続して吐出可能であるが、１０時間の連続吐出の間にわずかに吐出むらが生じる
△：硬化性組成物をヘッドから連続して吐出可能であるが、１０時間以上連続して吐出不可能であった
×硬化性組成物をヘッドから吐出の初期段階で吐出不可能であった
【０１３２】
（４）濡れ拡がり
銅箔が上面に貼り付けられている銅箔付きＦＲ−４基板を用意した。この基板上に銅箔の表面の全体を覆うようにインクジェット用硬化性組成物を、紫外線照射装置付きピエゾ方式インクジェットプリンタのインクジェットヘッドから、ラインの幅８０μｍでライン間の間隔が８０μｍとなるように吐出して塗工し、パターン状に描画した。なお、粘度が５００ｍＰａ・ｓ以下であるインクジェット用硬化性組成物の吐出試験時には、ヘッド温度を８０℃とし、粘度が５００ｍＰａ・ｓを超えるインクジェット用硬化性組成物の吐出試験時には、ヘッド温度を９５℃とした。
【０１３３】
基板上に塗工されたインクジェット用硬化性組成物（厚み２０μｍ）に波長３６５ｎｍの紫外線を、照射エネルギーが１０００ｍＪ／ｃｍ２となるように照射した。
【０１３４】
紫外線を照射して５分後に、パターンの濡れ拡がりを目視により観察し、濡れ拡がりを下記の基準で判定した。
【０１３５】
［濡れ拡がりの判定基準］
○○：濡れ拡がりの状態が、狙いのライン幅＋４０μｍ以下
○：濡れ拡がりの状態が、狙いのライン幅＋４０μｍを超え、狙いのライン幅＋７５μｍ以下
×：描画部分から組成物層が濡れ拡がっており、ライン間の間隔が無くなっているか、又は濡れ拡がりの状態が、狙いのライン幅＋７５μｍを超える
【０１３６】
（５）ポットライフの長さ
５μｍのメンブレンフィルターを用いて、得られたインクジェット用硬化性組成物をろ過し、ろ過したインクジェット用硬化性組成物を８０℃で１２時間加熱した。
【０１３７】
銅箔が上面に貼り付けられている銅箔付きＦＲ−４基板を用意した。基板上の銅箔上に、インクジェット用硬化性組成物を、紫外線照射装置付きピエゾ方式インクジェットプリンタのインクジェットヘッドから、ラインの幅８０μｍでライン間の間隔が８０μｍとなるように吐出して塗工し、パターン状に描画しようと試みた。このときのインクジェットヘッドからの吐出性から、ポットライフの長さを下記の判定基準で判定した。なお、粘度が５００ｍＰａ・ｓ以下である硬化性組成物の吐出試験時には、ヘッド温度を８０℃とし、粘度が５００ｍＰａ・ｓを超える硬化性組成物の吐出試験時には、ヘッド温度を９５℃とした。
【０１３８】
［ポットライフの長さの判定基準］
○○：インクジェットヘッドから組成物を吐出できた
○：吐出前に組成物の硬化がわずかに進行しているか、又は組成物の粘度がわずかに上昇しているが、インクジェットヘッドから組成物を吐出できた
△：吐出前に組成物が硬化しているか、又は組成物の粘度が上昇しており、インクジェットヘッドから組成物を吐出できなかった
×：組成物がかなり硬化している
【０１３９】
（６）耐熱性
銅箔が上面に貼り付けられている銅箔付きＦＲ−４基板を用意した。基板上の銅箔上に、インクジェット用硬化性組成物を、紫外線照射装置付きピエゾ方式インクジェットプリンタのインクジェットヘッドから、ラインの幅８０μｍでライン間の間隔が８０μｍとなるように吐出して塗工し、パターン状に描画した。なお、粘度が５００ｍＰａ・ｓ以下である硬化性組成物の吐出試験時には、ヘッド温度を８０℃とし、粘度が５００ｍＰａ・ｓを超える硬化性組成物の吐出試験時には、ヘッド温度を９５℃とした。
【０１４０】
パターン状に描画されたインクジェット用硬化性組成物（厚み２０μｍ）に波長３６５ｎｍの紫外線を、照射エネルギーが１０００ｍＪ／ｃｍ２となるように照射し、一次硬化物を得た。次に、一次硬化物を１５０℃で６０分間加熱し、本硬化させ、硬化物であるレジストパターンを得た。
【０１４１】
得られた基板とレジストパターンとの積層体を２７０℃のオーブン内で５分間加熱した後、加熱後のレジストパターンの外観を目視で検査した。さらに、加熱後のレジストパターンにセロハンテープを貼り付けて、９０度方向にセロハンテープを剥離した。外観検査及び剥離試験により、耐熱性を下記の基準で判定した。
【０１４２】
［耐熱性の判定基準］
○：外観検査において加熱前後でレジストパターンに変化がなく、かつ剥離試験においてレジストパターンが基板から剥離しなかった
×：外観検査においてレジストパターンにクラック、剥離及び膨れの内の少なくとも１つがあるか、又は剥離試験においてレジストパターンが基板から剥離した
【０１４３】
（７）硬化性組成物中での色材の溶解性２の評価
実施例及び比較例で得られたインクジェット用硬化性組成物１００ｇを用意した。上記インクジェット用硬化性組成物１００ｇを、１００ｈＰａで直径１ｃｍ及び目開き１μｍのメッシュでろ過し、硬化性組成物中での色材の溶解性２を下記の基準で判定した。
【０１４４】
［硬化性組成物中での色材の溶解性２の判定基準］
○○：１分以内にろ過可能
○：１分を超え、３分以内にろ過可能
△：３分を超え、５分以内にろ過可能
×：５分以内にろ過されない
【０１４５】
結果を下記の表２〜６に示す。なお、粘度η２及びポットライフの長さの評価を除いて、加熱していないインクジェット用硬化性組成物を用いた。
【０１４６】
【表２】
2014050688.tif 000003
【０１４７】
【表３】
2014050688.tif 000004
【０１４８】
【表４】
2014050688.tif 000005
【０１４９】
【表５】
2014050688.tif 000006
【０１５０】
【表６】
2014050688.tif 000007
【０１５１】
上記表２〜６において、（Ｃ）成分である「ＹＤ−１２７」及び「ＹＤＦ−１７０」は新日鐵住金化学社製、「ＥＸ−２１１」はナガセケムテックス社製、「ＪＥＲ６３０」及び「ＪＥＲ１５２」は三菱化学社製、「ＴＥＴＲＡＤ−Ｘ」及び「ＴＥＴＲＡＤ−Ｃ」は三菱ガス化学社製である。（Ａ）成分である「ＩＲＲ−２１４−Ｋ」及び「ＴＭＰＴＡ」はダイセル・オルネクス社製、「１，９−ＨＤＤＡ」、「１，９−ＮＤＤＡ」、「ＮＰ−Ａ」、「４ＥＧ−Ａ」、「９ＥＧ−Ａ」、「１６ＥＧ−Ａ」及び「ＭＰＤ−Ａ」は共栄社化学社製である。（Ｂ）成分である「ＩＲＧＡＣＵＲＥ  ９０７」、「ＩＲＧＡＣＵＲＥ  ３６９」、「ＩＲＧＡＣＵＲＥ  ３７９ＥＧ」及び「ＴＰＯ」はＢＡＳＦジャパン社製である。
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
５０℃以上に加温された状態でインクジェット方式により塗工され、かつ光の照射と熱の付与とにより硬化可能であるインクジェット用硬化性組成物であって、かつ、レジスト膜を形成するために用いられるインクジェット用硬化性組成物であって、
（メタ）アクリロイル基を２個以上有する多官能化合物と、
光重合開始剤と、
環状エーテル基を有する化合物と、
熱硬化剤と、
色材とを含み、
インクジェット用硬化性組成物１００重量％中、前記多官能化合物の含有量は２０重量％以上、９５重量％以下であり、
インクジェット用硬化性組成物１００重量％中、前記環状エーテル基を有する化合物の含有量は３重量％以上、６０重量％以下であり、
インクジェット用硬化性組成物１００重量％中、前記色材の含有量は０．０１重量％以上、３重量％以下であり、
前記色材が、前記多官能化合物と前記色材とを重量比が９０：１０となるように、２５℃で混合した混合物１００ｇを、１００ｈＰａで直径１ｃｍ及び目開き１μｍのメッシュでろ過するろ過工程において、全量が５分以内にろ過されない色材であり、
インクジェット用硬化性組成物１００ｇを、１００ｈＰａで直径１ｃｍ及び目開き１μｍのメッシュでろ過するろ過工程において、全量が５分以内にろ過される、インクジェット用硬化性組成物。
【請求項２】
前記熱硬化剤が、ジシアンジアミド又はヒドラジド化合物と、前記ジシアンジアミド又はヒドラジド化合物と反応しうる官能基を有する官能基含有化合物とを反応させた反応粘稠物である、請求項１に記載のインクジェット用硬化性組成物。
【請求項３】
ＪＩＳ  Ｋ２２８３に準拠して測定された２５℃での加熱前の粘度が１６０ｍＰａ・ｓ以上、１２００ｍＰａ・ｓ以下であり、
酸素が存在しない環境下で８０℃で２４時間加熱した後の粘度の前記加熱前の粘度に対する比が１．１以下である、請求項１又は２に記載のインクジェット用硬化性組成物。
【請求項４】
前記色材が、前記環状エーテル基を有する化合物と前記色材とを重量比が９０：１０となるように、２５℃で混合した混合物１００ｇを、１００ｈＰａで直径１ｃｍ及び目開き１μｍのメッシュでろ過するろ過工程において、全量が５分以内にろ過される色材である、請求項１又は２に記載のインクジェット用硬化性組成物。
【請求項５】
ＪＩＳ  Ｋ２２８３に準拠して測定された２５℃での加熱前の粘度が１６０ｍＰａ・ｓ以上、１２００ｍＰａ・ｓ以下であり、
酸素が存在しない環境下で８０℃で２４時間加熱した後の粘度の前記加熱前の粘度に対する比が１．１以下であり、
前記色材が、前記環状エーテル基を有する化合物と前記色材とを重量比が９０：１０となるように、２５℃で混合した混合物１００ｇを、１００ｈＰａで直径１ｃｍ及び目開き１μｍのメッシュでろ過するろ過工程において、全量が５分以内にろ過される色材である、請求項１又は２に記載のインクジェット用硬化性組成物。
【請求項６】
請求項１〜５のいずれか１項に記載のインクジェット用硬化性組成物を、５０℃以上に加温した状態でインクジェット方式にて塗工し、パターン状に描画する工程と、
パターン状に描画された前記インクジェット用硬化性組成物に光を照射及び熱を付与し、硬化させて、パターン状のレジスト膜である硬化物層を形成する工程とを備える、電子部品の製造方法。
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
５０℃以上、１００℃以下に加温された状態でインクジェット方式により塗工され、かつ光の照射と熱の付与とにより硬化可能であるインクジェット用硬化性組成物であって、かつ、レジスト膜を形成するために用いられるインクジェット用硬化性組成物であって、
（メタ）アクリロイル基を２個以上有する多官能化合物と、
光重合開始剤と、
環状エーテル基を有する化合物と、
１００℃以上の加熱温度で硬化性組成物を硬化させる熱硬化剤と、
色材とを含み、
インクジェット用硬化性組成物１００重量％中、前記多官能化合物の含有量は２０重量％以上、９５重量％以下であり、
インクジェット用硬化性組成物１００重量％中、前記環状エーテル基を有する化合物の含有量は３重量％以上、６０重量％以下であり、
インクジェット用硬化性組成物１００重量％中、前記色材の含有量は０．０１重量％以上、３重量％以下であり、
前記色材が、前記多官能化合物と前記色材とを重量比が９０：１０となるように、２５℃で混合した混合物１００ｇを、１００ｈＰａで直径１ｃｍ及び目開き１μｍのメッシュでろ過するろ過工程において、全量が５分以内にろ過されない色材であり、
インクジェット用硬化性組成物１００ｇを、１００ｈＰａで直径１ｃｍ及び目開き１μｍのメッシュでろ過するろ過工程において、全量が５分以内にろ過される、インクジェット用硬化性組成物。
【請求項２】
前記熱硬化剤が、ジシアンジアミド又はヒドラジド化合物と、前記ジシアンジアミド又はヒドラジド化合物と反応しうる官能基を有する官能基含有化合物とを反応させた反応粘稠物である、請求項１に記載のインクジェット用硬化性組成物。
【請求項３】
ＪＩＳ  Ｋ２２８３に準拠して測定された２５℃での加熱前の粘度が１６０ｍＰａ・ｓ以上、１２００ｍＰａ・ｓ以下であり、
酸素が存在しない環境下で８０℃で２４時間加熱した後の粘度の前記加熱前の粘度に対する比が１．１以下である、請求項１又は２に記載のインクジェット用硬化性組成物。
【請求項４】
前記色材が、前記環状エーテル基を有する化合物と前記色材とを重量比が９０：１０となるように、２５℃で混合した混合物１００ｇを、１００ｈＰａで直径１ｃｍ及び目開き１μｍのメッシュでろ過するろ過工程において、全量が５分以内にろ過される色材である、請求項１又は２に記載のインクジェット用硬化性組成物。
【請求項５】
ＪＩＳ  Ｋ２２８３に準拠して測定された２５℃での加熱前の粘度が１６０ｍＰａ・ｓ以上、１２００ｍＰａ・ｓ以下であり、
酸素が存在しない環境下で８０℃で２４時間加熱した後の粘度の前記加熱前の粘度に対する比が１．１以下であり、
前記色材が、前記環状エーテル基を有する化合物と前記色材とを重量比が９０：１０となるように、２５℃で混合した混合物１００ｇを、１００ｈＰａで直径１ｃｍ及び目開き１μｍのメッシュでろ過するろ過工程において、全量が５分以内にろ過される色材である、請求項１又は２に記載のインクジェット用硬化性組成物。
【請求項６】
請求項１〜５のいずれか１項に記載のインクジェット用硬化性組成物を、５０℃以上、１００℃以下に加温した状態でインクジェット方式にて塗工し、パターン状に描画する工程と、
パターン状に描画された前記インクジェット用硬化性組成物に光を照射及び熱を付与し、硬化させて、パターン状のレジスト膜である硬化物層を形成する工程とを備える、電子部品の製造方法。
【国際調査報告】
2014050688.tif 000008
2014050688.tif 000009
2014050688.tif 000010
2014050688.tif 000011
2014050688.tif 000012
2014050688.tif 000013